Brevet FR3068040A1 (20181228)

REVENDICATIONS1. Composition polymérique comprenant a) 50 à 100 pce d'un ou plusieurs élastomères thermoplastiques branchés comprenant chacun un bloc élastomère insaturé et au moins trois blocs thermoplastiques styréniques, les blocs thermoplastiques styréniques de chaque élastomère thermoplastique branché représentant de 15 à 75%, de préférence de 15 à 50%, en poids du poids de chaque élastomère thermoplastique branché, b) 10 à 100 pce d'un ou plusieurs polymères thermoplastiques styréniques de masse moléculaire comprise entre 25000 et 300000 g/mol, de préférence entre 50000 et 200000 g/mol.\n<CLM>\1\tComposition selon la revendication 1 caractérisée en ce que le ou les élastomères thermoplastiques branchés comprennent chacun au total moins de 10 blocs, de préférence de 4 à 8 blocs, mieux de 4 à 5 blocs.\n<CLM>\1\tComposition selon la revendication 1 ou 2 caractérisée en ce que les blocs des élastomères thermoplastiques branchés ont des masses supérieures à 2000 g/mol, de préférence supérieures à 5000 g/mol, de préférence encore supérieure à 10000 g/mol.\n<CLM>\1\tComposition selon l'une quelconque des revendications 25 précédentes caractérisée en ce que le ou les élastomères thermoplastiques branchés se présentent sous ou forme étoilée à au moins trois branches ou sous une forme dendrimère.\n<CLM>\1\tComposition selon l'une quelconque des revendications 30 précédentes caractérisée en ce que le bloc élastomère insaturé est choisi parmi : a) tout homopolymère obtenu par polymérisation d'un monomère diène conjugué ayant de 4 à 12 atomes de carbone ; 27 b) tout copolymère obtenu par copolymérisation d'un ou plusieurs diènes conjugués entre eux ou avec un ou plusieurs composés vinyle aromatique ayant de 8 à 20 atomes de carbone ; c) un copolymère ternaire obtenu par copolymérisation 5 d'éthylène, d'une cc-oléfine ayant de 3 à 6 atomes de carbone avec un monomère diène non conjugué ayant de 6 à 12 atomes de carbone ; d) un copolymère d'isobutène et d'isoprène, ainsi que les versions halogénés. 10\n<CLM>\1\tComposition selon la revendication 5 caractérisée en ce que le bloc élastomère insaturé est choisi dans le groupe constitué par les polyisoprènes, les polybutadiènes, les copolymères de butadiène et isoprène, les copolymères de styrène et de butadiène, et les mélanges de ces élastomères, ces élastomères étant non hydrogénés ou 15 partiellement hydrogénés.\n<CLM>\1\tComposition selon la revendication 6, caractérisée en ce que le bloc élastomère insaturé est choisi parmi les polybutadiènes. 20\n<CLM>\1\tComposition selon l'une quelconque des revendications précédentes caractérisée en ce que les blocs thermoplastiques styréniques sont constitués chacun de plus de 75% en poids, de préférence de plus de 85% en poids, de préférence encore de plus de 95% en poids, mieux de 100% en poids, par rapport au poids du bloc thermoplastique styrénique, d'unités issues d'un ou plusieurs monomères styréniques.\n<CLM>\1\tComposition selon l'une quelconque des revendications précédentes, caractérisée en ce que les blocs thermoplastiques styréniques de chaque élastomère thermoplastique branché représentent de 20 à 50%, de préférence de 20 à 40%, en poids du poids de chaque élastomère thermoplastique branché.\n<CLM>\1\tComposition selon l'une quelconque des revendications précédentes caractérisée en ce que le ou lesdits 28 élastomères thermoplastiques représentent de 70 à 100 pce, de préférence de 80 à 100 pce de la composition.\n<CLM>\1\tComposition selon l'une quelconque des 5 revendications précédentes, caractérisée en ce que le ou les élastomères thermoplastiques branchés représentent 100 pce de la composition.\n<CLM>\1\tComposition selon l'une quelconque des 10 revendications précédentes, caractérisé en ce que le ou les polymères thermoplastiques styréniques sont constitués de plus de 75% en poids, de préférence de plus de 85% en poids, de préférence encore de plus de 95% en poids, mieux de 100% en poids, d'unités issues d'un ou plusieurs monomères styréniques. 15\n<CLM>\1\tComposition selon l'une quelconque des revendications 8 à 12 caractérisée en ce que le ou les monomères styréniques sont choisis parmi le styrène, l'o-, m- ou p-méthylstyrène, l'alpha-méthylstyrène, le beta-méthylstyrène, le 2,6-diméthylstyrène, 20 le 2,4-diméthyl styrène, 1' alpha-méthyl-o-méthyl styrène, 1 ' alpha- méthyl-m-méthyl styrène, 1' alpha-méthyl-p-méthyl styrène, le b etaméthyl-o-méthylstyrène, le beta-méthyl-m-méthylstyrène, le betaméthyl-p-méthylstyrène, le 2,4,6-triméthylstyrène, l'alpha-méthy1-2,6- diméthylstyrène, l'alpha-méthy1-2,4-diméthylstyrène, le beta-méthyl- 25 2,6-diméthylstyrène, le beta-méthy1-2,4-diméthylstyrène, l'o-, m- ou p-chlorostyrène, le 2,6-dichlorostyrène, le 2,4-dichlorostyrène, 1' alpha-chloro-o-chlorostyrène, 1' alpha-chloro-m-chlorostyrène, l'alpha-chloro-p-chlorostyrène, le beta-chloro-o-chlorostyrène, le beta-chloro-m-chlorostyrène, le beta-chloro-p-chlorostyrène, le 2,4,6- 30 trichlorostyrène, 1' alpha-chloro-2,6-dichlorostyrène, alpha-chloro- 2,4-dichlorostyrène, le beta-chloro-2,6-dichlorostyrène, le beta-chloro2,4-dichlorostyrène, l'o-, m- ou p-butylstyrène, l'o-, m- ou pméthoxystyrène, l'o-, m- ou p-chlorométhylstyrène, l'o-, m- ou pbromométhylstyrène, les dérivés styrènes substitués par un groupement 35 silyle, et les mélanges de ces monomères, de préférence le ou les 29 monomères styréniques sont choisis parmi le styrène, l'alphaméthylstyrène, et les mélanges de ces monomères, et plus préférentiellement le monomère styrénique est le styrène. 5\n<CLM>\1\tComposition selon l'une quelconque des revendications 8 à 13 caractérisée en ce que le monomère styrénique des blocs thermoplastiques styréniques est le styrène.\n<CLM>\1\tComposition selon l'une quelconque des 10 revendications 12 à 14 caractérisée en ce que le monomère styrénique du polymère thermoplastique styrénique est le styrène.\n<CLM>\1\tComposition selon l'une quelconque des revendications précédentes caractérisée en ce que le ou les polymères 15 thermoplastiques styréniques représentent de 15 à 85 pce de la composition.\n<CLM>\1\tComposition selon l'une quelconque des revendications précédentes caractérisée en ce que le ou lesdits 20 polymères thermoplastiques styréniques utilisables dans la composition selon l'invention représentent de 50 à 85 pce de la composition selon l'invention et présentent une masse moléculaire comprise entre 50000 et 100000 g/mol. 25\n<CLM>\1\tComposition selon l'une quelconque des revendications 1 à 16 caractérisée en ce que le ou lesdits polymères thermoplastiques styréniques utilisables dans la composition selon l'invention représentent de 15 à 50 pce de la composition selon l'invention et présentent une masse moléculaire comprise entre 120000 30 et 200000 g/mol.\n<CLM>\1\tComposition selon l'une quelconque des revendications précédentes caractérisée en ce qu'elle comprend un système de réticulation choisi parmi les systèmes de vulcanisation et 35 les systèmes de réticulation à base d'un ou plusieurs peroxydes. 30\n<CLM>\1\tComposition selon l'une quelconque des revendications 1 à 18 caractérisée en ce qu'elle est réticulée au moyen d'un bombardement électronique. 5\n<CLM>\1\tPneumatique comprenant au moins une couche constituée d'une composition polymérique telle que définie à l'une quelconque des revendications 1 à\n<CLM>\1\t10\n<CLM>\1\tPneumatique comprenant une bande de roulement comprenant une composition polymérique telle que définie à l'une quelconque des revendications 1 à 20 dans tout ou partie de sa bande de roulement.